(57)【要約】【課題】本発明は、透明性、耐候性及び耐破損性を兼ね備えた、生分解性ハウス・トンネルフィルムを提案する。【解決手段】生分解性成分と、架橋剤としての、カルボジイミド系化合物又はアクリルスチレン系樹脂と、シアノアクリレート系紫外線吸収剤と、及び、ヒンダードアミン系光安定剤とにより構成されてなる、生分解性ハウス・トンネル用フィルムにより達成される。【選択図】なし【特許請求の範囲】
【請求項１】
生分解性ハウス・トンネル用フィルムであって、
生分解性成分と、
架橋剤としての、カルボジイミド系化合物又はアクリルスチレン系樹脂と、
シアノアクリレート系紫外線吸収剤と、及び、
ヒンダードアミン系光安定剤とにより構成されてなる、生分解性ハウス・トンネル用フィルム。
【請求項２】
前記生分解性成分の添加量を１００質量部とした場合、
前記架橋剤が０．５質量部以上２．０質量部以下で添加されてなる、請求項１に記載の生分解性ハウス・トンネル用フィルム。
【請求項３】
前記生分解性成分の添加量を１００質量部とした場合、
前記シアノアクリレート系紫外線吸収剤が、０．１質量部以上０．３質量部以下で添加されてなる、請求項１又は２に記載の生分解性ハウス・トンネル用フィルム。
【請求項４】
前記生分解性成分の添加量を１００質量部とした場合、
前記ヒンダードアミン系光安定剤が、０．３質量部以上１．０質量部以下で添加されてなる、請求項１〜３の何れか一項に記載の生分解性ハウス・トンネル用フィルム。
【請求項５】
前記カルボジイミド系化合物が、ジシクロヘキシルカルボジイミド、ジイソプロピルカルボジイミド、ジメチルカルボジイミド、ジイソブチルカルボジイミド、ジオクチルカルボジイミド、ジフェニルカルボジイミド、及びナフチルカルボジイミドからなる群から選択される一種又はこれらの二種以上の組合せである、請求項１〜４の何れか一項に記載の生分解性ハウス・トンネル用フィルム。
【請求項６】
前記シアノアクリレート系紫外線吸収剤が、２−エチルヘキシル ２−シアノ−３、３−ジフェニルアクリレート、エチル ２−シアノ−３、３−ジフェニルアクリレート、ヘキサデシル ２−シアノ−３−（４−メチルフェニル）アクリレート、２−シアノ−３−（４−メチルフェニル）アクリル酸塩、１，３−ビス（２’−シアノ−３，３’−ジフェニルアクリロイル）オキシ）−２，２−ビス（（（２’−シアノ−３，３’−ジフェニルアクリロイル）オキシ）メチル）プロパン等からなる群から選択される一種又はこれらの二種以上の組合せである、請求項１〜５の何れか一項に記載の生分解性ハウス・トンネル用フィルム。
【請求項７】
前記ヒンダードアミン系光安定剤が、１，６−ビス（２，２，６，６−テトラメチル−４−ピペリジルアミノ）ヘキサン／ジブロモエタン重縮合物、１，６−ビス（２，２，６，６−テトラメチル−４−ピペリジルアミノ）ヘキサン／２，４−ジクロロ−６−モルホリノ−ｓ−トリアジン重縮合物、１，６−ビス（２，２，６，６−テトラメチル−４−ピペリジルアミノ）ヘキサン／２，４−ジクロロ−６−オクチルアミノ−ｓ−トリアジン重縮合物、１，５，８，１２−テトラキス〔２，４−ビス（Ｎ−ブチル−Ｎ−（２，２，６，６−テトラメチル−４−ピペリジル）アミノ）−ｓ−トリアジン−６−イル〕−１，５，８，１２−テトラアザドデカン、１，５，８，１２−テトラキス〔２，４−ビス（Ｎ−ブチル−Ｎ−（１，２，２，６，６−ペンタメチル−４−ピペリジル）アミノ）−ｓ−トリアジン−６−イル〕−１，５，８，１２−テトラアザドデカン、１，６，１１−トリス〔２，４−ビス（Ｎ−ブチル−Ｎ−（２，２，６，６−テトラメチル−４−ピペリジル）アミノ）−ｓ−トリアジン−６−イルアミノウンデカン、及び１，６（１，２，２，６，６−ペンタメチル−４−ピペリジル）アミノ）−ｓ−トリアジン−６−イルアミノウンデカン、１，６−ヘキサンジアミン−Ｎ，Ｎ′−ビス（２，２，６，６−テトラメチル−４−ピペリジル）とモルフォリン−２，４，６−トリクロロ−１，３，５−トリアジンとの重縮合物、ポリ［（６−モルフォリノ−ｓ−トリアジン−２，４−ジイル）〔（２，２，６，６，−テトラメチル−４−ピペリジル）イミノ〕−ヘキサメチレン〔（２，２，６，６−テトラメチル−４−ピペリジル）イミノ〕］からなる群から選択される一種又は二種以上の組合せである、請求項１〜６の何れか一項に記載の生分解性ハウス・トンネル用フィルム。
【請求項８】
前記化学合成系の生分解性樹脂が、ポリエステル系樹脂である、請求項１〜７の何れか一項に記載の生分解性ハウス・トンネル用フィルム。
【発明の詳細な説明】
【技術分野】
【０００１】
本発明は、生分解性ハウス・トンネル用フィルムに関し、詳しくは、透明性、耐候性及び耐破損性を兼ね備えた、生分解性農業用ハウス・トンネルフィルムに関する。
【背景技術】
【０００２】
農園芸業用フィルムは、農園芸作物の栽培に使用されるものであり、ハウス、トンネル、マルチの各用途に使用される。ハウス用フィルムは、木材又は鋼材を躯体として組み立てられた農園芸業用の施設（例えば、ビニールハウス、グリーンハウス）に被覆材として使用される。ハウス用フィルムは、基本的に、透明性と保温性が一般的に要求される。
【０００３】
トンネル用フィルムは、ハウス施設の中小型形態の施設に被覆材として使用される。トンネル用フィルムは、一般に、夜間の保温及び冷害防止；霜、雹、霰及び霙等の忌避；等の様々な目的で使用される。また、ハウス用フィルム及びトンネル用フィルムは、展張を行うことが多い為、耐候性及び耐破損性が要求される。
【０００４】
近年、農作業の省力化、温暖化防止、大気及び土壌の汚染防止を図る目的で、生分解性のマルチフィルムが開発されている（特許文献１：特開２０００−３４２０８３）。しかしながら、生分解性のマルチフィルムは、生分解性成分を使用する為、従来の農業用フィルム（農業用ビニルフィルム、農業用ポリエチレンフィルム、農業用ポリオレフィン系特殊フィルム）と比較して、透明性及び耐候性に劣るとされ、展張等が繰り返し行われる生分解性ハウス・トンネル用フィルムに転用することは困難とされていた。
【０００５】
これに対して、特許文献１（特開２００７−２８４５９５）にあっては、生分解性と、機械的強度と、水蒸気バリア性を兼ね備えた特定の脂肪族ポリエステルフィルムで形成された農業ハウス用フィルムが提案されている。
【０００６】
しかしながら、先行技術文献にあっては、生分解性成分を用いた分解性ハウスフィルムが提案されているものの、透明性、耐候性及び耐破損性を全て兼ね備えた、生分解性ハウス・トンネル用フィルムの開発は未だ十分になされていないのが現状である。従って、今なお、農園芸作物の種類、栽培期間、気候、農作業用途（展張）等を考慮して、優れた透明性と、耐候性及び耐破損性を高い次元において達成する生分解性ハウス・トンネル用フィルムの開発が要求されている。  
【発明の概要】
【０００７】
本発明者等は、生分解性ハウス・トンネル用フィルムにおいて、生分解性成分に、特定の架橋剤、紫外線吸収剤及び光安定剤を添加することにより、農園芸作物の栽培時は優れた透明性と耐候性及び耐破損性を実現しながら、栽培後においてハウス・トンネル用フィルムが自然に（土壌にて）分解されて処理できるとの知見を得た。本発明は係る知見に基づいてなされたものである。
【０００８】
従って、本発明は、生分解性を備えてなり、かつ、ハウス・トンネル用フィルムが要求される所望の性能、即ち、透明性と、耐候性及び耐破損性を兼ね備えてなることを可能とした、ハウス・トンネル用フィルム生分解性マルチフィルムを提供するものである。
【０００９】
よって、本発明によれば、生分解性ハウス・トンネル用フィルムであって、
生分解性成分と、
架橋剤としての、カルボジイミド系化合物又はアクリルスチレン系樹脂と、
シアノアクリレート系紫外線吸収剤と、及び、
ヒンダードアミン系光安定剤とにより構成されてなる、生分解性ハウス・トンネル用フィルムが提案される。
【００１０】
本願発明にあっては、架橋剤として、カルボジイミド系化合物又はアクリルスチレン系樹脂を採用することにより、フィルムにおける加水分解性を抑制し耐水性を向上させることが可能となる。シアノアクリレート系紫外線吸収剤とヒンダードアミン系光安定剤を採用することにより、農園芸作物の生長を損なうことなくフィルムの耐候性を向上させることが可能となる。取り分け、これらを組合せることにより、上記単独による効果以上の相乗効果を発揮させることが可能となる。
よって、本発明による生分解性ハウス・トンネル用フィルムによれば、様々な農園芸作物の栽培後に、自然に分解処理されると倶に、ハウス・トンネル用フィルムとして要求される、透明性と、耐候性及び耐破損性を高い次元において達成することが可能となる。
【図面の簡単な説明】
【００１１】
【図１】図１は、実施例において、試験片Ａから打ち抜いた試験片Ｂの概略図である。
【発明の詳細な説明】
【００１２】
Ｉ．生分解性ハウス・トンネル用フィルム
本発明による生分解性ハウス・トンネルフィルム（以下、単に、「フィルム」と云うことがある）は、生分解性成分に、特定の架橋剤、紫外線吸収剤及び光安定剤を添加してなるものである。
【００１３】
１）架橋剤
本発明にあっては、架橋剤として、カルボジイミド系化合物又はアクリルスチレン系樹脂を使用する。
カルボジイミド系化合物
カルボジイミド系化合物とは、本発明にあっては、基本構造：-Ｎ＝Ｃ＝Ｎ-を備えてなる化合物（ポリマーを包含）及びその変性体（置換、官能化等）を意味する。
カルボジイミド系化合物は、生分解性成分との反応性、保存安定性等の観点から選択することが好ましい。カルボジイミド化合物の具体例としては、ジシクロヘキシルカルボジイミド、ジイソプロピルカルボジイミド、ジメチルカルボジイミド、ジイソブチルカルボジイミド、ジオクチルカルボジイミド、ジフェニルカルボジイミド、及びナフチルカルボジイミドからなる群から選択される一種又はこれらの二種以上の組合せが挙げられる。好ましくは、ジシクロヘキシルカルボジイミド系化合物である。カルボジイミド系化合物は、市販品を使用することが可能であり、例えば、カルボジライトシリーズ  ＬＡ−１（日清紡ケミカル株式会社製）が使用可能である。
【００１４】
カルボジイミド系化合物（架橋剤）は、生分解性成分の添加量を１００質量部とした場合、０．３質量部以上５．０質量部以下であり、好ましくは下限値が０．５質量部以上であり、上限値が２．０質量部以下で添加されてよい。上記添加量とされることにより、加水分解の抑制が十分に発揮され、取り分け、架橋残渣の影響を抑制し加水分解の促進を防止することができる。
【００１５】
アクリルスチレン系樹脂
アクリルスチレン系樹脂（架橋剤）は、アクリロニトリルとスチレンのコポリマーが一般的であり、また、エポキシ基等の置換基又は変性基を導入したものが使用されてよい。エポキシ基を有するアクリル系単量体としては、例えば、グリシジルメタアクリレート、グリシジルアクリレート、（３，４−エポキシシクロヘキシル）メチルメタアクリレート、（３，４−エポキシシクロヘキシル）メチルアクリレートなどが挙げられる。スチレン系単量体としては、例えば、スチレン、α−メチルスチレン、ｔ−ブチルスチレン、クロルスチレンなどが挙げられる。エポキシ基を有するアクリル系単量体及びスチレン系単量体以外の単量体を構成モノマー成分として含有していてもよく、このような単量体としては、例えば、メチルアクリレート、エチルアクリレート、プロピルアクリレート、ブチルアクリレート、２−エチルヘキシルアクリレート、シクロヘキシルアクリレート、メチルメタアクリレート、エチルメタアクリレート、プロピルメタアクリレート、ブチルメタアクリレート、２−エチルヘキシルメタアクリレート、シクロヘキシルメタアクリレート等が挙げられる。
本発明にあっては、アクリルスチレン系樹脂は、市販品を使用することが可能であり、例えば、アルフォンＵＧシリーズＵＧ４０４０（東亜合成株式会社製）が使用可能である。
【００１６】
アクリルスチレン系樹脂は、生分解性成分の添加量を１００質量部とした場合、０．２質量部以上５．０質量部以下であり、好ましくは下限値が０．５質量部以上であり、上限値が２．０質量部以下で添加されてなる。上記添加量で添加されることにより、フィルムの物性を一定に保持し、加水分解の抑制を十分に発揮することができるので、加水分解によるフィルムの破損を抑制することができる。取り分け、アクリルスチレン系樹脂がエポキシ基を含有する場合、エポキシ基と水分との反応を抑制し、フィルムの物性を維持することが可能となる。
【００１７】
２）シアノアクリレート系紫外線吸収剤
本発明にあっては、シアノアクリレート系紫外線吸収剤を含んでなる。シアノアクリレート系紫外線吸収剤を採用することにより、農園芸作物の生長を損なわずフィルムの耐候性を向上させることができる。
シアノアクリレート系紫外線吸収剤は、一般に、紫外線の吸収波長のピークが低波長域に存在するものであり、その具体例としては、２−エチルヘキシル ２−シアノ−３、３−ジフェニルアクリレート、エチル ２−シアノ−３、３−ジフェニルアクリレート、ヘキサデシル ２−シアノ−３−（４−メチルフェニル）アクリレート、２−シアノ−３−（４−メチルフェニル）アクリル酸塩、１，３−ビス（２’−シアノ−３，３’−ジフェニルアクリロイル）オキシ）−２，２−ビス（（（２’−シアノ−３，３’−ジフェニルアクリロイル）オキシ）メチル）プロパン等からなる群から選択される一種又はこれらの二種以上の組合せを挙げることができる。好ましくは、１，３−ビス（２’−シアノ−３，３’−ジフェニルアクリロイル）オキシ）−２，２−ビス（（（２’−シアノ−３，３’−ジフェニルアクリロイル）オキシ）メチル）プロパンである。シアノアクリレート系紫外線吸収剤は、市販品を使用することが可能であり、例えば、ユビナール３０３０（ＢＡＳＦ社製）が使用可能である。
【００１８】
シアノアクリレート系紫外線吸収剤は、生分解性成分の添加量を１００質量部とした場合、０．１質量部以上０．５質量部以下であり、好ましくは下限値が０．１質量部以上であり、上限値が０．３質量部以下で添加されてなる。上記添加量で添加されることにより、フィルムの物性を低下させることなく十分な耐候性が得られることなる。
【００１９】
３）ヒンダードアミン系光安定剤
本発明にあっては、ヒンダードアミン系光安定剤を含んでなる。ヒンダードアミン系光安定剤を採用することにより、フィルムにおける酸化反応を抑制し、耐候性を向上させることができると倶に、農業用のハウス・トンネルを構成する金属製支柱およびバイプとの接触部分の劣化を抑制することが可能となる。
【００２０】
ヒンダードアミン系光安定剤の具体例としては、１，６−ビス（２，２，６，６−テトラメチル−４−ピペリジルアミノ）ヘキサン／ジブロモエタン重縮合物、１，６−ビス（２，２，６，６−テトラメチル−４−ピペリジルアミノ）ヘキサン／２，４−ジクロロ−６−モルホリノ−ｓ−トリアジン重縮合物、１，６−ビス（２，２，６，６−テトラメチル−４−ピペリジルアミノ）ヘキサン／２，４−ジクロロ−６−オクチルアミノ−ｓ−トリアジン重縮合物、１，５，８，１２−テトラキス〔２，４−ビス（Ｎ−ブチル−Ｎ−（２，２，６，６−テトラメチル−４−ピペリジル）アミノ）−ｓ−トリアジン−６−イル〕−１，５，８，１２−テトラアザドデカン、１，５，８，１２−テトラキス〔２，４−ビス（Ｎ−ブチル−Ｎ−（１，２，２，６，６−ペンタメチル−４−ピペリジル）アミノ）−ｓ−トリアジン−６−イル〕−１，５，８，１２−テトラアザドデカン、１，６，１１−トリス〔２，４−ビス（Ｎ−ブチル−Ｎ−（２，２，６，６−テトラメチル−４−ピペリジル）アミノ）−ｓ−トリアジン−６−イルアミノウンデカン、及び１，６（１，２，２，６，６−ペンタメチル−４−ピペリジル）アミノ）−ｓ−トリアジン−６−イルアミノウンデカン、１，６−ヘキサンジアミン−Ｎ，Ｎ′−ビス（２，２，６，６−テトラメチル−４−ピペリジル）とモルフォリン−２，４，６−トリクロロ−１，３，５−トリアジンとの重縮合物、ポリ［（６−モルフォリノ−ｓ−トリアジン−２，４−ジイル）〔（２，２，６，６，−テトラメチル−４−ピペリジル）イミノ〕−ヘキサメチレン〔（２，２，６，６−テトラメチル−４−ピペリジル）イミノ〕］からなる群から選択される一種又は二種以上の組合せが挙げられる。これらはヒンダードアミン系光安定剤の一例であって、公知のヒンダードアミン系光安定剤を一種又はこれらの二種以上の組合せを用いてもよい。好ましくは、１，６−ヘキサンジアミン−Ｎ，Ｎ′−ビス（２，２，６，６−テトラメチル−４−ピペリジル）とモルフォリン−２，４，６−トリクロロ−１，３，５−トリアジンとの重縮合物である。ヒンダードアミン系光安定剤は、市販品を使用することが可能であり、例えば、ＵＶ−３５２９（サイテック社製）が使用可能である。
【００２１】
ヒンダードアミン系光安定剤は、生分解性成分の添加量を１００質量部とした場合、０．１質量部以上２．０質量部以下であり、好ましくは下限値が０．３質量部以上であり、上限値が１．０質量部以下で添加されてなる。上記添加量で添加されることにより、フィルムの物性を維持し、特に、フィルムのブルームを抑制しフィルムの白化を防止し、フィルムに十分な耐候性を付与すること可能となる。
【００２２】
生分解性成分
生分解性成分は、生分解性ハウス・トンネルフィルムが土壌中で生分解されるものであれば、何れのものであってもよいが、基本的に、フィルムとして構成される成分であることが好ましい。生分解性成分としては、生分解性樹脂が好ましくは挙げられ、具体的には、化学合成系の生分解性樹脂、微生物産系の生分解性樹脂、天然物系の生分解性樹脂又はこれらの二種以上の組合せが挙げられる。
【００２３】
化学合成系の生分解性樹脂としては、ポリエステル系樹脂、ポリビニルアルコール（ＰＶＡ）、ポリグリコール酸等が挙げられる。ポリエステル系樹脂の好ましい具体例としては、脂肪族ポリエステル系樹脂、芳香族ポリエステル系樹脂又はこれらの二種以上の組合せが挙げられる。
【００２４】
脂肪族ポリエステル系樹脂の具体例としては、ポリ乳酸（ＰＬＡ）、ポリ乳酸／ジオールカルボン酸・ジカルボン酸共重合体、ポリブチレンサクシネート（ＰＢＳ）、ポリ（ブチレンサクシネート／アジペート）（ＰＢＳ／Ａ）、ポリ（ブチレンサクシネート−コ−アジペート）（ＰＢＳ／Ａ）、ポリ（カプロラクトンブチレンサクシネート）、ポリカプロラクトン（ＰＣＬ）、ポリ（ブチレンサクシネート／カーボネイト）（ＰＥＣ）、ポリエチレンサクシネート（ＰＥＳ）、及びポリエチレンサクシネートアジペート共重合体からなる群から選択される一種又はこれらの二種以上の組合せが挙げられる。
【００２５】
芳香族ポリエステル系樹脂の具体例としては、ポリ（ブチレンアジペート／テレフタレート）（ＰＢＡＴ）、ポリ（テトラメチレンアジペート／テレフタレート）、ポリ（ブチレンアジペート−コ−テレフタレート）、ポリ（エチレンテレフタレート／サクシネート）（ＣＰＥ）、及びポリ（エチレンテレフタレート共重合体）（ＣＰＥ）からなる群から選択される一種又はこれらの二種以上の組合せが挙げられる。
【００２６】
微生物産系の生分解性樹脂の具体例としては、ポリ−３−ヒドロキシ酪酸（ＰＨＢ）、ポリ（３−ヒドロキシブチレート−コ−３−ヒドロキシヘキサノエート）、ポリ（３−ヒドロキシブチレート−コ−３−ヒドロキシヘキサノエート）（ＰＨＢＨ）、ポリヒドロキシアルカノエート（ＰＨＡ）、及びマルトトリオースからなる群から選択される一種又はこれらの二種以上の組合せが挙げられる。
【００２７】
天然物系の生分解性樹脂の具体例としては、澱粉脂肪酸エステル、澱粉ポリエステル、酢酸セルロース、及びキトサンからなる群から選択される一種又はこれらの二種以上の組合せが挙げられる。
【００２８】
４）任意の添加剤
本発明にあっては、所望の機能を達成させるために、必要に応じて、混合調製剤（物性安定剤）、防滴剤、熱安定剤、酸化防止剤、滑剤、粘度調整剤、分散剤、乳化剤等を適量添加することができる。熱安定剤及び酸化防止剤の具体例としては、カルボン酸の金属塩、フェノール系抗酸化剤、有機亜燐酸エステル等のキレーターが挙げられる。滑剤の具体例としては、ステアリン酸アマイド等の飽和脂肪酸アマイド、エルカ酸アマイド、オレイン酸アマイド等の不飽和脂肪酸アマイド、エチレンビスステアリン酸アマイド等のビスアマイド等が挙げられる。
本発明にあっては、防滴剤を添加することが好ましい。
【００２９】
混合調製剤（物性安定剤）
本発明にあっては、混合調製剤として、ポリブチレンテレフタレートを使用することが好ましい。フィルムの初期物性が良好であり添加剤の効果を高めることができると倶に、被覆材として許容できる範囲内においてフィルムに柔軟性を付与することが可能となる。
ポリブチレンテレフタレートは、生分解性成分の添加量を１００質量部とした場合、０．５質量部以上３．０質量部以下である。
【００３０】
防滴剤
本発明にあっては、好ましくは、防滴剤を添加することができる。防滴剤は、主として、ブルームの発生を抑制し、フィルム表面の白化を防止することができる。
防滴剤の具体例としては、ソルビタン脂肪酸エステル、ソルビトール脂肪酸エステル、グリセリン脂肪酸エステル、ジグリセリン脂肪酸エステル、ソルビタン脂肪酸・二塩基酸エステル、グリセリン脂肪酸・二塩基酸エステル、ジグリセリン脂肪酸・二塩基酸エステル等の多価アルコールと脂肪酸とのエステル、多価アルコールの脂肪酸及び二塩基酸とのエステル、これらに、エチレンオキサイド、プロピレンオキサイド等のアルキレンオキサイドが付加された化合物が使用できる。より具体的には、ソルビタンパルミテート、ソルビタンステアレート、ソルビタンステアレート・エチレンオキサイド１モル付加物、ソルビタンステアレート・エチレンオキサイド２モル付加物、ソルビタンステアレート・プロピレンオキサイド３モル付加物、ソルビタンステアレート・エチレンオキサイド３モル付加物、ジグリセリンパルミテート、ジグリセリンステアレート、グリセリンパルミテート、グリセリンステアレート、グリセリンパルミテート・エチレンオキサイド２モル付加物、ソルビタンステアレートアジペート・エチレンオキサイド３モル付加物、ソルビトールステアレートアジペート・エチレンオキサイド２モル付加物、ジグリセリンパルミテートセバケート・プロピレンオキサイド３モル付加物、ソルビトールパルミテートアジペート・エチレンオキサイド３モル付加物等の一種又は二種以上の組合せであってよい。
【００３１】
防滴剤は、生分解性成分の添加量を１００質量部とした場合、０．５質量部以上３．０        質量部以下であり、好ましくは下限値が１．０質量部以上であり、上限値が１．５質量部以下で添加されてなる。防滴剤が上記添加量で添加されることにより、防滴持続性を発揮させることができ、また、フィルム表面の白化発生を十分に抑制するが可能となる。
【００３２】
II．生分解性ハウス・トンネル用フィルムの製造
本発明による生分解性ハウス・トンネル用フィルムは、上記成分を混合して組成物を調製し成形して製造される。
組成物は、例えば、上記成分をそれぞれ所定の割合で配合し、リボンブレンダ、バンバリミキサ、ヘンシェルミキサ、スーパーミキサ、単軸又は二軸押出機、ロールなどの配合機や混練機を用いて形成してよい。
次に、組成物を線状に押出成形し、数ｍｍの長さにカットしてペレット状に調製する。
フィルムの形成方法としては、例えば、インフレーション法、Ｔダイ法、カレンダー法等が挙げられる。例えば、インフレーション法では、上記ペレットをホッパーに供給し、シリンダー内で加熱する。そして、組成物を、円状に形成された狭い環状のすき間を有するダイから押し出し、その中に空気を送り込み、膨張させる。その後、冷却して固化させることにより、フィルムが形成される。また、例えば、Ｔダイ法では、上記ペレットを成形用の押出機に投入し、押出機先端に取り付けたＴダイより、溶融物を押出する。そして、溶融押出物を５０℃以下の温度に制御したキャストロールと接触させて冷却することによりフィルムが形成される。Ｔダイ法で製造することが一般的である。
【実施例】
【００３３】
本発明は、下記実施例によって詳細に説明されてなるが、本発明の範囲は、実施例のみに限定して解釈されるものではない。
【００３４】
生分解性ハウス・トンネルフィルムの調製
表１に示す組成に従って、生分解性ハウス・トンネルフィルムを形成する組成物を調製した。組成物を使用し、Ｔダイ法を用いて、実施例１及び実施例２と比較例１乃至４の生分解性ハウス・トンネルフィルムを形成した。調製した生分解性ハウス・トンネルフィルムのフィルム厚さは、約０．０７５ｍｍであった。
【００３５】
成分
生分解性成分（PBAT）：  （BASF社製、エコフレックス）
ポリブチレンテレフタレート（PBT）：（ポリプラスチックス社製、ジュラネックス）
ベンゾフェノン系紫外線吸収剤：（BASF製、キマソーブ81）
ベンゾトリアゾール系紫外線吸収剤：（BASF製、チヌビン326）
シアノアクリレート系紫外線吸収剤：（BASF製、ユビナール3030）
ヒンダードアミン系光安定剤：（サイテック製、UV−3529）
カルボジイミド系化合物：（日清紡製、カルボジライドＬＡ−１）
アクリルスチレン系樹脂：（東亜合成製、アルフォンＵＧ４０４０）
【表１】
2014183805.tif 000002
【００３６】
評価試験
実施例及び比較例における農業用フィルムについて、下記基準に従って評価を行った。その結果は、下記表２に記載された通りであった。
評価試験１：透明性（ヘイズ値）
実施例及び比較例のフィルムについて、２８℃、１ヶ月間に置いた後、ヘイズ値をヘーズメータＨＧＭ−２ＤＰ（スガ試験機製）で測定した。測定数値から、以下の基準で評価した。
評価基準１
評価○：ヘイズ値が３０未満であった。
評価△：ヘイズ値が３０以上５０未満であった。
評価×：ヘイズ値が５０以上であった。
【００３７】
評価試験２：耐候性（サンシャインWOM）
実施例及び比較例のフィルムについて、JIS  K  6732の耐候性試験方法に従って、引張破断を測定した。
具体的には、巻き上がりフィルムから、長方形の試験片Ａ（フィルム長さ方向２００mm×フィルム幅方向７０mm）を採取して照射面を決め、試験片Ａをサンシャインカーボンアーク灯式耐光性及び耐候性試験機（アイスーパーUVテスター・岩崎電気製）の保持枠に、弛みをもたせて取り付け、ブラックパネル温度６３℃±２℃、紫外線量８０ｍｗ/cm2、スプレー有り（サイクル：１時間当たり１２分スプレー）の各条件下にて４００時間照射した。
その後、試験片Ａから図１の試験片Ｂを打ち抜き、試験片Ｂについてその中央から両側にそれぞれ２０ｍｍの所に標線を付け、２３±２℃に１時間以上静置してから、試験片Ｂを引張試験機（ショッパー型引張試験機・上島製作所製）に正確に取り付けた。試験速度は、毎分２００±２０ｍｍとした。試験片Ｂについて、試験片Ｂが切断したときの標線間距離を測定し、伸びを測定した。
また、サンシャインカーボンアーク灯式耐光性及び耐候性試験機で照射していない未照射フィルムからも、図１の試験片Ｂ作成し、照射後の試験片Ｂと同じ方法によって伸びを測定した。
照射後の試験片の伸びと、未照射の試験片の伸びから伸び残率を下記の通りにして算出した。算出数値から、以下の基準で評価した。
算出方法
Ｎ１：未照射試験片の引張破断伸び
Ｎ２：照射後の試験片の引張破断伸び
伸び残率（％）＝Ｎ２／Ｎ１×１００
評価基準２
評価○：サンシャインWOMが７０％以上であった。
評価△：サンシャインWOMが３０％以上７０％未満であった。
評価×：サンシャインWOMが３０％未満であった。
【００３８】
評価試験３：生分解性（重量保持率）
実施例及び比較例のフィルムについて、平均気温１５℃以上の条件下で試験片を約５ｃｍの深さに埋設し、６ヶ月後の重量保持率を測定した（土壌埋没法）。埋設前の試験片の重量と、埋設後の試験片の重量を測定し、下記の通りにして算出した。算出数値から、以下の基準で評価した。
算出方法
Ｗ１：埋設前の試験片の重量
Ｗ２：埋設後の試験片の重量
重量保持率（％）＝Ｗ２／Ｗ１×１００  
評価基準３
評価○：重量保持率が５０％未満であった。
評価△：重量保持率が５０％以上９０％未満であった。
評価×：重量保持率が９０％以上であった。
【００３９】
【表２】
2014183805.tif 000003
【図１】
2014183805.tif 000004